"少なくともa.ガラス1、b.前記ガラス1上に接着剤層2を含み、前記接着剤層2が、発光顔料2aを有する少なくとも1つの熱可塑性膜2bと、アンチスクラッチコーティング2dを有するバリア膜2cとを含む、窓ガラス。前記バリア膜2cが第2の発光顔料2eを含有する、請求項1に記載の窓ガラス。前記ガラス1がプレストレス又は部分プレストレス安全ガラスで構成されている、請求項1又は2に記載の窓ガラス。前記バリア膜2cが、ポリブチレンテレフタレートPBT、ポリカーボネートPC、ポリエチレンテレフタレートPET、及びポリエチレンナフタレートPEN、ポリ塩化ビニルPVC、ポリフッ化ビニルPVF、ポリビニルブチラールPVBを可塑剤なしで、及び/又はこの混合物及びコポリマー、好ましくはポリエチレンテレフタレートPETを含有する、請求項1から3のいずれか一項に記載の窓ガラス。前記第1又は第2の発光顔料2a、2eが、350nmから450nm、好ましくは390nmから420nmの範囲の最大励起波長、及び/又は400nmから800nm、好ましくは430nmから500nmの範囲の最大蛍光波長を有する、請求項1から4のいずれか一項に記載の窓ガラス。前記アンチスクラッチコーティング2dが、有機又は無機結合SiO2、TiO2、Al2O3、Si3N4、好ましくはポリシロキサンを含有する、請求項1から5のいずれか一項に記載の窓ガラス。前記接着剤層2が0.30mmから0.9mm、好ましくは0.50mmから0.80mmの厚さを有する、請求項1から6のいずれか一項に記載の窓ガラス。前記発光顔料2aが、式:R1-COO-POHx0-4-COO-R2式中、R1、R2は、1から10個のC原子を有するアルキル又はアリル残基であり、Pはフェニル環であり、OHは、前記フェニル環に結合しているヒドロキシル基であり、xは、前記フェニル環に結合しているヒドロキシル基の数である。を有するヒドロキシアルキルテレフタレート、好ましくはジエチル2,5-ジヒドロキシテレフタレートを含有する、請求項1から7のいずれか一項に記載の窓ガラス。前記発光顔料2aが、ベンゾピラン、ナフトピラン、2H-ナフトピラン、3H-ナフトピラン、2H-フェナントロピラン、3H-フェナントロピラン、フォトクロミック樹脂、クマリン、キサンチン、ナフタル酸誘導体、オキサゾール、スチルベン、スチリル、ペリレン、ランタニド、好ましくは、Y2O3:Eu、YVO4:Tm、Y2O2S:Pr、Gd2O2S:Tb、及び/又はこの混合物を含有する、請求項1から8のいずれか一項に記載の窓ガラス。前記ガラス1が、1mmから8mm、好ましくは1.4mmから2.5mmの厚さを有する、請求項1から9のいずれか一項に記載の窓ガラス。前記バリア膜2cが、被膜2e、好ましくは、金属被膜、特に好ましくはZnO、Ag、In2O3、Ti、TiO2及び/又はAlNを有する、請求項1から10のいずれか一項に記載の窓ガラス。請求項1から11に記載の窓ガラス、及び前記窓ガラスに指向される光源4を含み、前記光源4が電磁放射線を前記窓ガラス上に放出する、ピクトグラム、図形文字及び/又は数字を表示するためのデバイス。前記光源4がレーザー、好ましくはダイオードレーザーを含む、請求項12に記載のデバイス。a.熱可塑性膜2bと、アンチスクラッチコーティング2dを有するバリア膜2cとを接着させて接着剤層2を形成し、b.発光顔料2aを前記接着剤層2の熱可塑性膜2b上に適用し、c.前記接着剤層2を前記ガラス1と積層ガラス3との間に積層し、d.前記積層ガラス3を外す、窓ガラスの作製方法。建造物、自動車、飛行機及び/又はヘリコプターにおけるヘッドアップディスプレイとしての、好ましくは、自動車のフロントガラス又は広告掲示板としての請求項1から11のいずれか一項に記載の窓ガラスの使用。本発明の目的は、ヘッドアップディスプレイとして使用され得、あらゆる光条件下で顔料又は染料の濃度が低い場合であっても1つ又は複数の色の良好な認識性ならびに高い光度を可能にする窓ガラスを提供することである。本発明の目的は、本発明により独立請求項1によって達成される。好ましい実施形態をこの下位請求項に示す。ヘッドアップディスプレイを伴う窓ガラスを作製するための本発明による方法、デバイス、及びこの使用は、他の請求項の組合せから明らかとなる。本発明による窓ガラスは、少なくとも1つのガラスと、少なくとも1つのポリマー接着剤層とを備えている。前記ガラスは、好ましくは、板ガラスフロートガラス、石英ガラス、ホウケイ酸ガラス、ソーダ石灰ガラスを含む。前記ガラスは、好ましくは、80より高い、好ましくは90より高い平均光透過率を有する特にA型で2°の光の光透過率と指定していない限り-標準観測者により380nmから780nmの波長の光に対するDIN5033に従う。。前記ガラスは、好ましくは、360nmから420nmの波長範囲において70より高い、特に好ましくは75の光透過率を有する。接着剤層は、少なくとも第1の発光顔料、熱可塑性膜、及びバリア膜を含む。前記接着剤層は、前記ガラス上に熱可塑性膜の面を有するように配設され、前記ガラスに固定的に接着される。バリア膜は、接着剤層の前記ガラスから離れる方向に面する面上に配設される。熱可塑性膜は、好ましくはPVBポリビニルブチラール又はEVAポリ-エチル-酢酸ビニルを含有する。第1の発光顔料は、好ましくは第1の熱可塑性膜の容積全体に含有されている。バリア膜は、発光顔料の拡散バリアとしての機能を果たす。バリア膜の前記ガラスから離れる方向に面する面上のアンチスクラッチコーティングは、硬質の引っかき抵抗性表面としての機能を果たす。バリア膜は、好ましくは熱可塑性膜中の20未満、特に好ましくは10未満、特により好ましくは1未満の濃度の発光顔料を含む。発光顔料は、本発明との関連において、有機及び/又は無機系の発光化合物、イオン、凝集体及び/又は分子を含有する。発光としては、蛍光プロセス及び/又はリン光プロセス、電磁放射線での励起、ならびに電磁放射線の放出が挙げられる。放出される放射線は、好ましくは励起放射線と異なる波長を有する。放出される放射線は、好ましくは長波長を有する。前記熱可塑性膜及びさらなる熱可塑性膜ある場合は、好ましくは、405nmの波長で測定したとき70より高い、特に好ましくは82より高い光透過率を有する。熱可塑性膜の光透過率は、膜厚、ポリマー組成、重合度、重合の分布、UVブロッカー、又は可塑剤によって調整され得る。バリア膜は、好ましくは、ポリブチレンテレフタレートPBT、ポリカーボネートPC、ポリエチレンテレフタレートPET、及びポリエチレンナフタレートPEN、ポリ塩化ビニルPVC、ポリフッ化ビニルPVF、ポリビニルブチラールPVBを可塑剤なしで、及び/又はこのコポリマー、特に好ましくはポリエチレンテレフタレートPETを含有する。バリア膜は、好ましくは、405nmの波長で測定したとき70より高い、特に好ましくは80より高い光透過率を有する。熱可塑性膜は、好ましくは、390nmから410nmの波長範囲において75より高い、好ましくは82より高い光透過率を有する。前記接着剤層は、好ましくは、PVCポリ塩化ビニル、PUポリウレタン、EVAポリ-エチル酢酸ビニル、及び混合物ならびにこのコポリマーを含有する。バリア膜は、好ましくは第2の発光性の顔料又は染料を含有する。第2の発光顔料は、好ましくは、第1の発光顔料と異なる励起波長及び発光波長を有する。又は、発光顔料を含むさらなる熱可塑性膜及びこの間に配置されるバリア膜を配設してもよい。前記接着剤層は、好ましくは、360nmから400nmの蛍光粒子の励起スペクトル範囲で活性な他のUVブロッカーを含まない。本発明による発光顔料は、好ましくはUVブロッカーとしての機能を果たす。発光顔料は、好ましくは350nmから450nm、特に好ましくは390nmから420nmの範囲の極大励起波長を有する。発光顔料は、好ましくは400nmから800nmの範囲の極大蛍光波長を有する。アンチスクラッチコーティングは、好ましくは、有機結合及び/又は無機結合SiO2、TiO2、Al2O3、Si3N4、好ましくはポリシロキサンを含む。アンチスクラッチコーティングは、接着剤層においてバリア膜の前記ガラスから離れる方向に面する面上に配設される。前記接着剤層は、好ましくは0.30mmから1.2mm、好ましくは0.70mmから0.90mmの厚さを有する。バリア膜は、好ましくは0.10mmから0.30mmの厚さを有する。熱可塑性膜は、好ましくは0.3mmから0.9mmの厚さを有する。発光顔料は、好ましくは、式:R1-COO-POHx0-4-COO-R2を有するヒドロキシアルキルテレフタレートを含み、式中、R1、R2は、1から10個のC原子を有するアルキル又はアリル残基であり、Pはフェニル環であり、OHは、前記フェニル環に結合しているヒドロキシル基であり、xは、前記フェニル環に結合しているヒドロキシル基の数である。一般構造式は、である。発光顔料は、好ましくは、ジエチル2,5-ジヒドロキシテレフタレートterephtalateを含む。構造式は、である。発光顔料は、好ましくは、ベンゾピラン、ナフトピラン、2H-ナフトピラン、3H-ナフトピラン、2H-フェナントロピラン、3H-フェナントロピラン、フォトクロミック樹脂、クマリン、キサンチン、ナフタルnaphthalinic酸誘導体、オキサゾール、スチルベン、スチリル、ペリレン、ナフタルイミド、ナフタール、フェニル、キサンテン、ランタニド、好ましくは、Y2O3:Eu、YVO4:Tm、Y2O2S:Pr、Gd2O2S:Tb及び/又はこの混合物を含有する。熱可塑性膜は、好ましくは、0.1g/m2から15g/m2の発光顔料を含有している。量の表示は、ほぼ0.76mmの厚さの熱可塑性膜を基準にしている。前記ガラスは、好ましくは1mmから8mm、特に好ましくは1.4mmから2.5mmの厚さを有する。バリア膜は、好ましくは、被膜、好ましくは金属被膜、特に好ましくはZnO、Ag、In2O3、TiO2、AlNを有する。前記被膜により、発光性の顔料又は染料に対する拡散バリアとしてのバリア膜の作用が強化される。前記被膜は、好ましくは、熱可塑性膜に隣接しているバリア膜上に配設される。さらに、本発明は、ピクトグラム、数字及び図形文字を表示するためのデバイスを含む。前記デバイスは、上記の窓ガラスと、前記窓ガラスに指向される光源とを備えている。光源は、電磁放射線、好ましくは360nmから420nmの波長の電磁放射線を放出する。光源によって放出される放射線は、前記接着剤層中の発光顔料によって吸収され、波長が変化して再放出される。放出されたこの放射線は、見ている人間によって前記ガラス上の画素として認識される。光源は、好ましくは、ダイオードレーザー又はレーザースキャナーで構成されている。さらに、本発明は、窓ガラスの作製方法を含む。第1工程では、熱可塑性膜好ましくは、PVB又はEVAと、アンチスクラッチコーティング好ましくは、ポリシロキサンを有するバリア膜好ましくは、PETを接着させて、バリア膜の外側に接着剤層積層膜を形成させる。次いで、発光顔料を接着剤層の熱可塑性膜の面上に適用する。以下の工程において、接着剤層は、ガラス熱可塑性膜側と積層ガラスアンチスクラッチコーティングを有するバリア膜側との間に積層される。積層は、好ましくは、120°Cから170°Cの温度、10バールから15バールの圧力で、30分から240分の間行われる。積層中、発光顔料が、好ましくは、熱可塑性膜全体及びほんのわずかバリア膜中に均一に分布する。積層後、バリア膜は、好ましくは、熱可塑性膜中の1wt未満の第1の発光顔料を含有する。続いて、積層ガラスを注意深く外し、ガラスと接着剤層の複合材を得る。発光顔料は、好ましくは、噴霧、スクリーン印刷、オフセット印刷、インクジェット印刷及び/又はフレキソ印刷によって適用される。さらに、本発明は、建造物、自動車、飛行機、及び/又はヘリコプターの透明又は部分着色ディスプレイシステム、ヘッドアップディスプレイとしての、特に好ましくは、自動車のフロントガラスとしての前記窓ガラスの使用を含む。以下において本発明を、図面及び例示的な実施形態ならびに比較例を参照してより詳細に説明する。図面は模式図にすぎず、同じ縮尺ではない。図面は、なんら本発明を制限するものではない。図1は、先行技術による発光粒子2a含有窓ガラスI断面を示す。窓ガラスIは、少なくとも1つのガラス1、1つの他のガラス6、及び少なくとも1つのポリマー接着剤層2を備えている。接着剤層2はPVB製の熱可塑性膜2bと発光性の顔料又は染料2aとを含み、前記顔料又は染料は、窓ガラスIの積層後、熱可塑性膜2b中に統計学的に分布する。顔料2a熱可塑性膜2b中に広範に分布することにより、顔料密度2aが高いだけで光度が充分に高くなるため、必要とされる高い顔料濃度となる。図2は、本発明による窓ガラスIIの断面を示す。窓ガラスIIは、少なくとも1つのガラス1と、少なくとも1つのポリマー接着剤層2とを備えている。接着剤層2は、PVB製の第1の熱可塑性膜2bと、熱可塑性膜2b中に分布している発光顔料2aとを含む。第1の熱可塑性膜2bに続いてPET製のバリア膜2cが存在しており、これは、発光性の顔料又は染料2aを事実上、含有しない。表現事実上、含有しないとは、本発明との関連において、適当な放射線源で励起したとき肉眼で認識可能なバリア膜2c中における電磁放射線の放出がないことを意味する。バリア膜2cは、ポリシロキサン製のアンチスクラッチコーティング2dを含有している。図3は、発光粒子2aを有する熱可塑性膜2bならびに熱可塑性膜2bに続いてバリア膜2c及びポリシロキサン製のアンチスクラッチコーティング2dで構成された本発明による接着剤層2の拡大断面を示す。図4は、発光粒子2aを有する熱可塑性膜2bと、第1の熱可塑性膜2bに続いてバリア膜2c及びアンチスクラッチコーティング2dとで構成された本発明による接着剤層2の好ましい実施形態の拡大断面を示す。バリア膜2cは、熱可塑性膜2bに隣接している金属被膜2eを有する。この金属被膜は、例えば、IR反射可能又は電気加熱可能に施され得る。図5は、本発明によるデバイスの断面を示す。窓ガラスIIは、ガラス1と接着剤層2とを備えている。前記接着剤層2は、光源4、好ましくはレーザースキャナーによって照光される。接着剤層2中に存在する発光顔料2aは、見ている人間によって認識される光を放出する。"